【手続補正書】
【提出日】平成18年7月31日(2006.7.31)
【手続補正１】
【補正対象書類名】明細書
【補正対象項目名】特許請求の範囲
【補正方法】変更
【補正の内容】
【特許請求の範囲】
【請求項１】  溶融加工性テトラフルオロエチレンポリマー、又はテトラフルオロエチレンポリマーの結晶融解温度以上の温度で該テトラフルオロエチレンポリマーを含む組成物を溶融加工することを含んでなる製品の製造方法であって、
該テトラフルオロエチレンポリマーが
ゼロ以外の値のメルトフローインデックス（２１．６kgの荷重で３８０℃で、ＡＳＴＭ  Ｄ１２３８−８８）、
１０％より大きい破断点伸び、及び
１％〜６０％の結晶化度（一旦融解して再結晶した未配向材料として測定）を有し、
ここで、該ポリマーは、
テトラフルオロエチレンホモポリマー；
テトラフルオロエチレンと、ヘキサフルオロプロピレン、ぺルフルオロ（アルキルビニルエーテル）及びぺルフルオロ−（２，２−ジメチル−１，３−ジオキソール）から選択される１モル％未満のコモノマーとのコポリマー；又は
テトラフルオロエチレンホモポリマー、及び、テトラフルオロエチレンと、ヘキサフルオロプロピレン、ぺルフルオロ（アルキルビニルエーテル）及びぺルフルオロ−（２，２−ジメチル−１，３−ジオキソール）から選択される１モル％未満のコモノマーとのコポリマーから選択される２種類以上のポリマーの配合物
であることを特徴とする上記方法。
【請求項２】  前記ポリマーが少なくとも３２０℃のピーク融解温度を有する請求項１記載の方法。
【請求項３】  前記ポリマーがテトラフルオロエチレンホモポリマーである請求項１又は２記載の方法。
【請求項４】  前記ポリマーが、テトラフルオロエチレンと、ヘキサフルオロプロピレン、ぺルフルオロ（アルキルビニルエーテル）及びぺルフルオロ−（２，２−ジメチル−１，３−ジオキソール）から選択される１モル％未満のコモノマーとのコポリマーである請求項１〜３のいずれか一項記載の方法。
【請求項５】  前記コポリマーが０．５モル％未満のコモノマーを含む請求項４記載の方法。
【請求項６】  前記コポリマーが０．３モル％未満のコモノマーを含む請求項５記載の方法。
【請求項７】  前記コモノマーがヘキサフルオロプロピレンを含む請求項４〜６のいずれか一項記載の方法。
【請求項８】  前記コモノマーがぺルフルオロ（アルキルビニルエーテル）を含む請求項４〜６のいずれか一項記載の方法。
【請求項９】  前記コモノマーがぺルフルオロ（プロピルビニルエーテル）を含む請求項８記載の方法。
【請求項１０】  前記コモノマーがぺルフルオロ−（２,２−ジメチル−１，３−ジオキソール）を含む請求項４〜６のいずれか一項記載の方法。
【請求項１１】  前記ポリマーが、０．０１rad/sで測定した、４×１０５Pa・s〜１０9Pa・sの複素粘性率の平坦値を有する請求項１〜１０のいずれか一項記載の方法。
【請求項１２】  前記ポリマーが、一旦融解して再結晶した未配向材料として測定した結晶化度が５％〜６０％である請求項１〜１１のいずれか一項記載の方法。
【請求項１３】  前記結晶化度が少なくとも４５％である請求項１２記載の方法。
【請求項１４】  前記結晶化度が５５％以下である請求項１２又は１３記載の方法。
【請求項１５】  前記ポリマー又は配合物が３２０℃以下のピーク融解温度を持たない請求項１〜１４のいずれか一項記載の方法。
【請求項１６】  前記ポリマー又は配合物が３２７℃を上回るピーク融解温度を有する請求項１〜１５のいずれか一項記載の方法。
【請求項１７】  前記ポリマーが３２０℃を上回る単一ピーク融解温度を有する請求項１〜１６のいずれか一項記載の方法。
【請求項１８】  一旦融解した前記ポリマーが３２０℃〜３３５℃の範囲の結晶融解温度を有する請求項１〜１７のいずれか一項記載の方法。
【請求項１９】  上記ポリマー又は上記２種類以上のポリマーの配合物が、０g／１０分より大きくかつ２５g／１０分未満であるメルトフローインデックスを有する請求項１〜１８のいずれか一項記載の方法。
【請求項２０】  上記メルトフローインデックスが０．２g／１０分より大きくかつ２．５g／１０分未満である請求項１９記載の方法。
【請求項２１】  前記複素粘性率が１．５×１０７Pa・s〜１０9Pa・sである請求項１〜２０のいずれか一項記載の方法。
【請求項２２】  前記ポリマーが２％未満のボイド含量を有する請求項１〜２１のいずれか一項記載の方法。
【請求項２３】  前記組成物が前記ポリマーの少なくとも１５重量％を有する連続相を含んでなる請求項１〜２２のいずれか一項記載の方法。
【請求項２４】  前記組成物が前記ポリマーの少なくとも４５重量％を有する連続相を含んでなる請求項２３記載の方法。
【請求項２５】  前記組成物が前記ポリマーの少なくとも９５重量％を有する連続相を含んでなる請求項２４記載の方法。
【請求項２６】  前記ポリマーが４を上回る延伸比を有する請求項１〜２５のいずれか一項記載の方法。
【請求項２７】  溶融押出を含む請求項１〜２６のいずれか一項記載の方法。
【請求項２８】  射出成形を含む請求項１〜２７のいずれか一項記載の方法。
【請求項２９】  溶融紡糸を含む請求項１〜２８のいずれか一項記載の方法。
【請求項３０】  請求項１〜２６のいずれか一項に記載のポリマー又はポリマー組成物を用いて部品を少なくとも１個の別の部品に接着することを含んでなる、部品の接続方法。
【請求項３１】  上記部品の少なくとも１個がフルオロポリマーを含んでなる、請求項３０記載の方法。
【請求項３２】  上記部品の少なくとも１個がテトラフルオロエチレンポリマーを含んでなる、請求項３０又は３１記載の方法。
【請求項３３】  ゼロ以外の値のメルトフローインデックス（２１．６kgの荷重で３８０℃で、ＡＳＴＭ  Ｄ１２３８−８８）、１０％より大きい破断点伸び、及び１％〜６０％の結晶化度（一旦融解して再結晶した未配向材料として測定）を有する溶融加工性テトラフルオロエチレンポリマーであって、少なくとも３２０℃のピーク融解温度を有することを特徴とする上記ポリマー。
【請求項３４】  ゼロ以外の値のメルトフローインデックス（２１．６kgの荷重で３８０℃で、ＡＳＴＭ  Ｄ１２３８−８８）、１０％より大きい破断点伸び、及び１％〜６０％の結晶化度（一旦融解して再結晶した未配向材料として測定）を有する溶融加工性テトラフルオロエチレンポリマーであって、該ポリマーは、
テトラフルオロエチレンホモポリマー；
テトラフルオロエチレンと、ヘキサフルオロプロピレン、ぺルフルオロ（アルキルビニルエーテル）及びぺルフルオロ−（２，２−ジメチル−１，３−ジオキソール）から選択される０．５モル％未満のコモノマーとのコポリマー；又は
テトラフルオロエチレンホモポリマー、及び、テトラフルオロエチレンと、ヘキサフルオロプロピレン、ぺルフルオロ（アルキルビニルエーテル）及びぺルフルオロ−（２，２−ジメチル−１，３−ジオキソール）から選択される０．５モル％未満のコモノマーとのコポリマーから選択される２種類以上のポリマーの配合物
であることを特徴とする上記ポリマー。
【請求項３５】  前記ポリマーは請求項２〜２５のいずれか一項に記載のものであり、必要に応じて０．５モル％未満の前記コモノマー含量に付されている、請求項３３又は３４記載のポリマー。
【請求項３６】  請求項３３〜３５のいずれか一項記載の溶融加工性テトラフルオロエチレンポリマーを含む組成物。
【請求項３７】  前記組成物中の各テトラフルオロエチレンポリマーが請求項３３〜３５のいずれか一項記載のポリマーである請求項３６記載の組成物。
【請求項３８】  請求項３３〜３５のいずれか一項記載のポリマー又は請求項３６若しくは３７記載の組成物を含む製品。
【請求項３９】  請求項１〜２９のいずれか一項記載の方法により得られ得る製品。
【手続補正２】
【補正対象書類名】明細書
【補正対象項目名】００４５
【補正方法】変更
【補正の内容】
【００４５】
材料  Du Pont (Teflon（登録商標）, Zonyl（登録商標）)、Ausimont(Algoflon（登録商標）)、およびDyneonから購入した様々な等級のPTFEを用いた。下記の表Iは、３８０℃で一旦融解して１０℃／分で冷却することによって再結晶した材料の融解温度および結晶化度、および本発明以外のおよび本発明による等級を包含する様々な等級のMFI（３８０／２１．６）の概要を示す。
【手続補正３】
【補正対象書類名】明細書
【補正対象項目名】００６０
【補正方法】変更
【補正の内容】
【００６０】
例５
ＰＴＦＥ等級XVを、３８０℃でブラベンダーＤＳＫ２５のセグメント化された同時回転押出機（直径２５mm、アスペクト比２２）中で、それぞれ各種染料 (Amaplast（登録商標） Blue HB, Red RP, Yellow NX, ColorChem Int. Corp.) ０．１重量％、ＴｉＯ2(Fluka)１０％、アラミドパルプ(Twarson（登録商標）, Akzo Nobel)１０重量％、および切り刻んだ１５mmの長さの炭素繊維２０重量％と溶融混合した。次いで、得られた混合材料を、例１の方法に準じて溶融加工してプラックとした。薄片（約０．１mm）について光学顕微鏡観察を行ったところ、いずれの場合にも極めて均質な混合物および複合体が得られることが分かった。この例は、本発明によるＰＴＦＥを溶融混合することができることを示している。